(57)【特許請求の範囲】
【請求項１】
木材パルプを主原料とし、填料として炭酸カルシウムを用いて抄紙された中性原紙に、蛍光増白剤、染顔料、水溶性バインダーおよびカチオン性高分子定着剤であるポリビニールアルコール−カチオンモノマーグラフト重合物を主成分とする塗工液を塗工したインクジェット記録用紙であって、該原紙が灰化処理を５００℃、４時間とした以外はＪＩＳ  Ｐ−８１２６に準じた原紙灰分が５〜２０％、蛍光増白剤（Ａ）とカチオン性高分子定着剤（Ｂ）の固形分塗工量の混合比Ａ：Ｂが１：６〜２：３の範囲にあり、かつ、塗工された紙のキセノンフラッシュランプを光源に使用してＪＩＳ  Ｐ−８１４８に規定される測定法により測定されたＩＳＯ白色度が９５％以上、および蛍光強度が７〜１５％であることを特徴とするインクジェット記録用紙。
【請求項２】
蛍光増白剤がジアミノスチルベン−ジスルフォン酸誘導体であることを特徴とする請求項１記載のインクジェット記録用紙。
【請求項３】
前記塗工液が抄紙機のオンマシンサイズプレス装置を用いて塗工されることを特徴とする請求項１または２記載のインクジェット記録用紙。
【発明の詳細な説明】
【０００１】
【発明の属する技術分野】
本発明は、水溶性インクを用いてカラーで記録するインクジェット記録用紙に関するものである。さらに詳しくは、記録面に顔料を用いたコーティングを施していない、いわゆる普通紙タイプのインクジェット記録用紙に関するものであり、特に蛍光増白剤により用紙のＩＳＯ白色度を高めることにより、記録した画像の画像濃度、色再現性に優れ、さらに印字部の耐水性と面強度に優れたインクジェット記録用紙に関するものである。
【０００２】
【従来の技術】
インクジェット記録装置は、記録用紙に直接インクを噴射する方式であって、従来の記録装置に比べてランニングコストが安く、静かで且つカラー記録が容易な記録方法として注目されている。この様な記録方式において用いられるインクは安全性、印刷特性の面から水系のインクが用いられ、また、記録用紙はインクの吸収が早く且つ異色インクの重複があってもインクの溢れなどを生じないこと、インクドットの広がりが適正であること、また、ドット形状が真円に近いこと、さらにドットエッジが鮮明であること、当然のこととしてドット濃度が高く、且つカラー記録においてはドットのコントラストを際立たせるために十分ＩＳＯ白色度が高いことが要求されている。
【０００３】
上記インクジェット記録装置に用いる記録用紙としては、上記従来の要求に応えるために、例えば、特開昭５９−３５９７７号公報および、特開平１−１３５６８２号公報に開示されている様な専用のコート紙の使用が提案されている。これに対し、モノクロ記録やビジネスカラー記録の分野では、低価格で汎用性のある記録用紙、即ち電子写真記録装置分野で一般に用いられている様な普通紙の使用が望まれている。
【０００４】
近年、電子写真記録装置に用いる記録用紙として主流になりつつある中性紙のトナー転写用紙をインクジェット記録方式の記録用紙に使用すると、原紙に使用する填料に制限ができてしまい、フルカラーインクジェット専用のコート紙に比較して、カラー印字の際に色再現性の良いＩＳＯ白色度の高い用紙が得られなかった。さらに、これまで提案されてきた記録面に顔料を用いたコーティングを施していない、いわゆる普通紙タイプのインクジェット記録用紙は、インクジェット記録が可能であることに主眼が置かれ、インクジェット記録方式の問題点である耐水性に関しては、何ら解決されていなかった。
【０００５】
【発明が解決しようとする課題】
本発明の目的は、上記の技術分野において、従来の問題点を改良することにある。記録面に顔料を用いたコーティングを施していない、いわゆる普通紙タイプのカラーインクジェット記録用紙に関するものであり、面強度に優れると共に、特に記録した画像の耐水性に優れ、ＩＳＯ白色度を高めることにより、記録した画像の画像濃度、並びに色再現性に優れたインクジェット記録用紙を提供することである。
【０００６】
【課題を解決するための手段】
上記の目的は以下の本発明によって達成される。
【０００７】
すなわち、第１の発明におけるインクジェット記録用紙は、木材パルプを主原料とし、填料として炭酸カルシウムを用いて抄紙された中性原紙に、蛍光増白剤、染顔料、水溶性バインダーおよびカチオン性高分子定着剤であるポリビニールアルコール−カチオンモノマーグラフト重合物を主成分とする塗工液を塗工したインクジェット記録用紙であって、該原紙が灰化処理を５００℃、４時間とした以外はＪＩＳ  Ｐ−８１２６に準じた原紙灰分が５〜２０％、蛍光増白剤（Ａ）とカチオン性高分子定着剤（Ｂ）の固形分塗工量の混合比Ａ：Ｂが１：６〜２：３の範囲にあり、かつ、塗工された紙のキセノンフラッシュランプを光源に使用してＪＩＳ  Ｐ−８１４８に規定される測定法により測定されたＩＳＯ白色度が９５％以上、および蛍光強度が７〜１５％であることを特徴とするものである。
【０００９】
第２の発明におけるインクジェット記録用紙は、上記第１の発明に、蛍光増白剤がジアミノスチルベン−ジスルフォン酸誘導体であることを特徴とするものである。
【００１０】
さらに、上記第１または２の発明におけるインクジェット記録用紙において、好ましくは、塗工液が抄紙機のオンマシンサイズプレス装置を用いて塗工されることを特徴とするものである。
【００１２】
【発明の実施の形態】
以下、本発明のインクジェット記録用紙について、詳細に説明する。
【００１３】
本発明者らは、まず第１に、本発明のインクジェット記録用紙のＩＳＯ白色度とインクジェット記録装置での印字特性との関係について検討した。
【００１４】
普通紙タイプのインクジェット記録用紙では、いわゆるコート紙タイプのようにインク吸収層が存在しないので、原紙をインク吸収層として用いることになる。そこで、原紙の白色度がインクジェト記録用紙の印字特性に影響を及ぼすことになる。原紙は白ければ白いほど印字物のコントラストが高くなるので、印字品質が向上することになる。
【００１５】
但し、これまではＪＩＳ  Ｐ−８１２３に規定されるハンター白色度が制定されていたために、蛍光増白剤を含む試料の白色度と視感白さが合わない場合が多かった。これは、ハンター白色度では、照明光がフィラメント型ランプに青色フィルターを通した光を照明していたからであり、蛍光増白剤を励起させる波長領域の光（主に紫外領域の光）が大幅にカットされることに原因があったものと考えられる。ＩＳＯ白色度では、照明光源の白色光を積分球を用いて拡散照明する。この照明光源にキセノンフラッシュランプを用いれば蛍光増白剤を励起させる波長領域の光が含まれているので、視感白さに近い数値表現が可能となる。
【００１６】
本発明のインクジェット記録用紙のＩＳＯ白色度とインクジェット記録装置での印字特性との関係について比較検討した結果、試料のＩＳＯ白色度と印字特性、特に、印字後の画像濃度、並びに画像再現性との間に良好な相関関係が見られた。そして、インクジェット記録装置に用いる記録用紙のＩＳＯ白色度が９５％以上の時、インクジェット記録装置で印字した際の画像濃度、並びに画像再現性のバランスが良好であることを見い出し、本発明のインクジェット記録用紙を発明するに至った。
【００１７】
視感白さだけを向上させる上では、従来から広く行われている試料の青味付けなどでパルプ繊維に黄色の余色である青紫色の着色を与えることによって、残存する黄色を打ち消して無彩色に近くし、場合によってはさらに青味を付け、視覚に白色度が向上したような錯覚を与えることもできたが、明度はかなり低下してしまう問題があった。
【００１８】
該インクジェット記録用紙の印字特性を向上させるには、蛍光増白剤を用いてＩＳＯ白色度が９５％以上である必要がある。パルプ繊維上の蛍光増白剤は、昼光中にある紫外線を吸収して４００〜５００ｎｍの蛍光を発する性質があるため、可視部の短波長側の反射光を補充して明度の低下を伴うことなく青味付けが行われる結果、肉眼的には白色度は一段と向上して見える。従って、蛍光増白剤による増白は、化学的に材質から着色物質や汚れを取除く漂白とは異なる。その結果として、漂白工程では達成できないような著しい増白効果を得ることができる。
【００１９】
カラーのインクジェット記録紙においては、ＩＳＯ白色度と言えども９５％未満では視感白さが足りず、画像再現性が乏しい印字品位となる。従って、該インクジェット記録用紙の印字特性と印刷時の視感白さを考えると、ＩＳＯ白色度が９５％以上であることが望ましい。
【００２０】
ＩＳＯ白色度を向上させる方法は、抄紙原材料に白色度の高い材料を選定するほかに、上記の機構からも蛍光増白剤を適用することができる。蛍光増白剤の配合量は多い方が効果は認められるが、その効果は次第に飽和してきて、最終的にはオーバーダイイングと言う現象を引き起こして、白色度は逆に低下してしまう。本発明においては、ＩＳＯ白色度以外に蛍光強度で表現することが好ましい。蛍光強度は、紫外領域の光を含む照明光で測定された白色度からＵＶフィルターで紫外領域の光をカットした照明光で測定した白色度の差として表わされ、本発明では７〜１５％の範囲にあることが好ましい。７％以下では明らかに、視感白さが弱くなり、１５％以上では明らかに蛍光が飽和してしまい、経済的にも最適な状態とは言い難い。
【００２１】
第２に、本発明では、原紙を抄造する際に使用される填料として、ＩＳＯ白色度を高めることができることから、中性紙において使用される炭酸カルシウムを使用することが好ましい。また、インクジェット記録用紙としては、インクの吸収性および画像濃度を高める点からも、炭酸カルシウムを使用することが好ましい。炭酸カルシウムは中性原紙に使用できる填料の中では、白色度が高く、インクの吸収性も高い。そこで、本発明における中性原紙には、灰化処理を５００℃、４時間とした以外はＪＩＳＰ−８１２８に準じた灰分は５〜２０％であるものを用いる。用紙の灰分が５％未満ではＩＳＯ白色度、並びに不透明度の面からインクジェット記録適性を悪化させてしまう。一方、灰分が２０％以上になると、普通紙タイプの用紙はオフィス用紙として多用途に使用されることから、逆に灰分の増加は記録用紙コバ面からの紙粉の問題が発生しやすいことおよび印刷時に面強度の低下による紙粉が発生しやすいことなどの問題が発生してしまう。
【００２２】
本発明の原紙を抄造する際に使用される内添サイズ剤としては、中性抄紙に用いられる中性ロジン系サイズ剤、アルケニル無水コハク酸、アルキルケテンダイマー、石油樹脂系サイズ剤などが使用できるが、インクジェット記録用紙としては、低サイズでも均一なサイズ効果を示すことから、耐裏抜け対策として中性ロジンサイズ剤を用いることが望ましい。中性抄紙に一般的に使用されている内添サイズ剤であるアルケニル無水コハク酸、アルキルケテンダイマーなどは、そのサイズ効果が高いことから添加量は少なくて済むが、記録用紙全体への均一なサイズ性付与と言う点では中性ロジン系サイズ剤に劣ることから、インクジェット記録用紙の内添サイズ剤としては不向きである。また、電子写真転写記録装置に用いる記録用紙としても転用された場合でも、搬送性の面から中性ロジンサイズ剤を用いることが望ましい。
【００２３】
紙料中には、この他に、本発明の所望の効果を損なわない範囲で、従来から使用されている各種のアニオン性、ノニオン性、カチオン性あるいは両性の紙力向上剤などの抄紙用内添助剤が必要に応じて適宜選択して使用される。例えば、各種澱粉、およびポリアクリルアミド、ポリエチレンイミン、ポリアミン、ポリアミド・ポリアミン、尿素ホルマリン樹脂、メラミンホルマリン樹脂、植物ガム、ポリビニルアルコール、ラテックス、ポリエチレンオキサイド、ポリアミド樹脂の内の１種あるいは２種以上が適宜組み合わされて使用される。
【００２４】
なお、染料、蛍光増白剤、ｐＨ調節剤、消泡剤、ピッチコントロール剤、スライムコントロール剤などの抄紙用内添助剤を目的に応じて適宜添加することも可能である。
【００２５】
本発明の抄紙方法において、抄紙機は、長網抄紙機、ツインワイヤー抄紙機、コンビネーション抄紙機、丸網抄紙機、ヤンキー抄紙機など製紙業界で公知の抄紙機を適宜使用できる。
【００２６】
第３に、本発明の最大の特徴は、上記の原紙に、蛍光増白剤、染顔料、水溶性バインダーおよびカチオン性高分子定着剤を主成分とする塗工液を塗工したインクジェット記録用紙であることを特徴とすることにある。上記の原紙に水溶性バインダーを塗工することにより、原紙面の強度を向上させることができる。また、カチオン性高分子定着剤は、インクジェット記録装置に用いる記録用紙としては、一般的には水溶性を付与するためにアニオン性基を持っている、インクの定着性を向上させ、印字画像の耐水性を付与することができる。
【００２７】
しかし、カチオン性高分子定着剤はインクの定着性のみに主眼が置かれると、カチオン強度が増大する結果として、本発明のもう一つの特徴である蛍光増白剤の強度を低下させてしまうこととなる。本発明者らは、このカチオン性高分子定着剤について、インクの定着性と蛍光増白剤の強度の低下との関係を鋭意検討した結果、蛍光増白剤がジアミノスチルベン−ジスルフォン酸誘導体（Ａ）であり、かつ、カチオン性高分子定着剤がポリビニールアルコール−カチオンモノマーグラフト重合物（Ｂ）であり、両者を固形分塗工量の混合比Ａ：Ｂを１：６〜２：３の範囲に組み合わせることにより、ＩＳＯ白色度の発現性とインクジェット印字部分の耐水性が両立することを発見し、本発明に至った。蛍光増白剤の割合が１：６より小さくなると、ＩＳＯ白色度が低下してしまい、２：３より大きくなると、印字されたインクジェット印字部分の耐水性が大きく悪化する。
【００２８】
本発明におけるカチオン性高分子定着剤としては、記録用紙に水の滴下や吸湿によるインクの流れだしや滲みだしを抑制するための耐水性を付与するために、水性インクの染料分である水溶性直接染料や水溶性酸性染料中のスルホン酸基、カルボキシル基、アミノ基などと不溶な塩を形成する１級〜３級アミン、または４級アンモニウム塩のモノマー、オリゴマー、またはポリマーを使用することができる。具体的には、ジメチルアミン・エピクロルヒドリン縮合物、アクリルアミド・ジアリルアミン共重合物、ポリビニルアミン共重合物、ジシアンジアミド、ジメチル・ジアリルアンモニウムクロライド、ポリビニールアルコール−カチオンモノマーグラフト重合物などを添加することが可能であるが、ポリビニールアルコール−カチオンモノマーグラフト重合物を用いた場合に効果の発現性が最も良好になる。
【００２９】
本発明における蛍光増白剤としては、昼光中にある紫外線を吸収して、可視部の短波長側の反射光線を補充して明度の低下を伴うことなく青み付けが行われるだけでなく、耐光性、溶解性、および染着性などに優れている必要がある。具体的にはジアミノスチルベン−ジスルフォン酸誘導体、オキサゾール誘導体、ビフェニル誘導体、イミダゾール誘導体、クマリン誘導体、並びにピラゾリン誘導体などが用いられるが、パルプ繊維に対してはジアミノスチルベン−ジスルフォン酸誘導体を用いた場合に効果の発現性が最も良好になる。
【００３０】
ここで用いられる、水溶性バインダーは、例えば、ポリビニルアルコール、シラノール変性ポリビニルアルコール、酢酸ビニル、酸化澱粉、リン酸エステル化澱粉、エーテル化澱粉、カルボキシメチルセルロース、ヒドロキシエチルセルロースなどのセルロース誘導体、カゼイン、ゼラチン、大豆蛋白、シリル変性ポリビニルアルコールなど；無水マレイン酸樹脂、スチレン−ブタジエン共重合体、メチルメタクリレート−ブタジエン共重合体などの共役ジエン系共重合体ラテックス；アクリル酸エステルおよびメタクリル酸エステルの重合体または共重合体、アクリル酸およびメタクリル酸の重合体または共重合体などのアクリル系重合体ラテックス；エチレン酢酸ビニル共重合体などのビニル系重合体ラテックス；あるいはこれらの各種重合体のカルボキシル基などの官能基含有単量体による官能基変性重合体ラテックス；メラミン樹脂、尿素樹脂などの熱硬化合成樹脂系などの水性接着剤；ポリメチルメタクリレート、ポリウレタン樹脂、不飽和ポリエステル樹脂、塩化ビニル−酢酸ビニルコポリマー、ポリビニルブチラール、アルキッド樹脂などの合成樹脂系接着剤を一種以上で使用することが出来る。この他、公知の天然、合成樹脂接着剤を使用することは特に限定されない。
【００３１】
本発明の塗工液には、添加剤として蛍光増白剤との組合せで着色染料、及び着色顔料を一種以上配合することが出来る。着色染料、及び着色顔料は単独でも、混合しても使用することができるが、本発明の目的には５８０〜６００ｎｍの黄色部を減算するブルーイング剤を用いることが好ましい。ここで用いる着色染料、及び着色顔料は一般的に用いられる染顔料であれば種類は問わないが、より好ましくは、水溶性バインダーとの相溶性、耐光性、並びに塗工時の発色均一性の点からアニオン性の着色顔料であるジオキサジン顔料やフタロシアニン顔料が好ましい。
【００３２】
さらに、その他の添加剤として、表面サイズ剤、ｐＨ調節剤、増粘剤、流動性改良剤、消泡剤、抑泡剤、離型剤、発泡剤、浸透剤、着色染料、着色顔料、蛍光増白剤、紫外線吸収剤、防腐剤、防黴剤、酸化防止剤、塩化ナトリウム、塩化カリウムなどの無機導電剤、有機導電剤、などを適宜配合することも勿論可能である。
【００３３】
本発明における上記の蛍光増白剤、染顔料、水溶性バインダーおよびカチオン性高分子定着剤を主成分とする塗工液をサイズプレスなどで塗工する装置としては、コンベンショナルサイズプレス、ゲートロールサイズプレス、あるいはフィルムトランスファー方式のサイズプレス、ロッドコーター、ビルブレード、ショートドウェルコーターなどを用いることができる。これら塗工装置の中では蛍光増白剤や染顔料がオンマシンで紙層に均一に塗工できるような方式のものが望ましく、オンマシンサイズプレス装置が好ましい。また、塗工後には必要に応じて、マシンカレンダー、熱カレンダー、スーパーカレンダー、ソフトカレンダーなどのカレンダー装置を用いて仕上げることも可能である。
【００３４】
本発明における塗工量は特に制限はない。原紙のサイズ性によってその塗工が左右されるが、望ましくは塗工液の固形分として約１〜３ｇ/ｍ2を原紙に塗工することが望ましい。
【００３５】
また、本発明の原紙を抄造する際に使用される木材パルプとしては、ＮＢＫＰＬＢＫＰ、ＮＢＳＰ、ＬＢＳＰ、ＧＰ、ＴＭＰなどの他に古紙パルプが挙げられる。使用に当たっては、それらを数種類目的に応じた比率で混合して用いる。
【００３６】
なお、本発明で言う古紙パルプの原料としては、（財）古紙再生促進センターの古紙標準品質規格表に示されている、上白、罫白、クリーム白、カード、特白、中白、模造、色白、ケント、白アート、特上切、別上切、新聞、雑誌などが挙げられる。さらに具体例としては、情報関連記録用紙である非塗工コンピュータ記録用紙、感熱紙、感圧紙などのプリンター記録用紙、およびＰＰＣ記録用紙などのＯＡ古紙、アート紙、コート紙、微塗工紙、マット紙などの塗工紙、あるいは上質紙、色上質、ノート、便箋、包装紙、ファンシーペーパー、中質紙、新聞用紙、更紙、スーパー掛け紙、模造紙、純白ロール紙、ミルクカートンなどの非塗工紙などの紙や板紙の古紙で、化学パルプ紙、高歩留りパルプ含有紙などが使用されるが、印字、複写、印刷、非印刷を問わず特に限定されるものではない。
【００３７】
本発明のインクジェット記録用紙は、インクジェット記録用紙として使用される以外にも、オフィス用紙として電子写真用転写紙、熱転写受像紙、印刷用紙として使用することが可能である。
【００３８】
【実施例】
以下に実施例を示し本発明を詳細に説明する。なお、本発明はこれに限定されるものではない。以下における部、％はすべて重量によるものである。
【００３９】
実施例１〜１０および比較例１〜８
まず、以下の配合に従って、原紙１〜６を作製した。
【００４０】
＜原紙配合１＞
原紙配合；ＬＢＫＰ（ろ水度；４５０ｍｌ、ｃ．ｓ．ｆ）          １００部
炭酸カルシウム（奥多摩工業社製；ＴＰ−１２１）                  ２０部
中性ロジンサイズ剤（日本ＰＭＣ社製；ＣＣ−１６７）            ０．４部
硫酸アルミニウム                                              １．４部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００４１】
＜原紙配合２＞
原紙配合；ＬＢＫＰ（ろ水度；４５０ｍｌ、ｃ．ｓ．ｆ）          １００部
炭酸カルシウム（奥多摩工業社製；ＴＰ−１２１）                  １０部
中性ロジンサイズ剤（日本ＰＭＣ社製；ＣＣ−１６７）            ０．４部
硫酸アルミニウム                                              １．４部
蛍光増白剤（日本曹達社製；ケイコールＢＵＬ）                ０．０２部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００４２】
＜原紙配合３＞
原紙配合；写真原紙用高白ＬＢＫＰ（ろ水度；450ml、c.s.f）       １００部
タルク（カミタルク社製；Ｂタルク）                                ６部
ロジンサイズ剤（ハリマ化成社製；ハーサイズL-750）                ０．３部
硫酸アルミニウム                                              １．５部
蛍光増白剤（日本曹達社製；ケイコールＢＵＬ）                ０．０２部
カチオン澱粉（日本ＮＳＣ社製；Ｃａｔｏ３０４）                ０．３部
染料（バサゾールバイオレット５７Ｌ；ＢＡＳＦ社製）            ０．０００９６部
歩留り向上剤（ハイモ社製；ハイホルダー３０１）              ０．０３部
【００４３】
＜原紙配合４＞
原紙配合；写真原紙用高白ＬＢＫＰ（ろ水度；450ml、c.s.f）       １００部
タルク（カミタルク社製；Ｂタルク）                              １０部
ロジンサイズ剤（ハリマ化成社製；ハーサイズL-750）                ０．３部
硫酸アルミニウム                                              １．５部
蛍光増白剤（日本曹達社製；ケイコールＢＵＬ）                ０．０２部
カチオン澱粉（日本ＮＳＣ社製；Ｃａｔｏ３０４）                ０．３部
染料（バサゾールバイオレット５７Ｌ；ＢＡＳＦ社製）            ０．０００９６部
歩留り向上剤（ハイモ社製；ハイホルダー３０１）              ０．０３部
【００４４】
＜原紙配合５＞
原紙配合；写真原紙用高白ＬＢＫＰ（ろ水度；450ml、c.s.f）       １００部
タルク（カミタルク社製；Ｂタルク）                              １５部
ロジンサイズ剤（ハリマ化成社製；ハーサイズL-750）                ０．３部
硫酸アルミニウム                                              １．５部
蛍光増白剤（日本曹達社製；ケイコールＢＵＬ）                ０．０２部
カチオン澱粉（日本ＮＳＣ社製；Ｃａｔｏ３０４）                ０．３部
染料（バサゾールバイオレット５７Ｌ；ＢＡＳＦ社製）            ０．０００９６部
歩留り向上剤（ハイモ社製；ハイホルダー３０１）              ０．０３部
【００４５】
＜原紙配合６＞
原紙配合；ＬＢＫＰ（ろ水度；４５０ｍｌ、ｃ．ｓ．ｆ）          １００部
炭酸カルシウム（奥多摩工業社製；ＴＰ−１２１）                  ２０部
中性ロジンサイズ剤（日本ＰＭＣ社製；ＣＣ−１６７）            ０．４部
硫酸アルミニウム                                              １．４部
蛍光増白剤（日本曹達社製；ケイコールＢＵＬ）                  １．０部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００４６】
＜原紙配合７＞
原紙配合；ＬＢＫＰ（ろ水度；４５０ｍｌ、ｃ．ｓ．ｆ）            ８０部
原紙配合；ＤＩＰ（ろ水度；４００ｍｌ、ｃ．ｓ．ｆ）              ２０部
炭酸カルシウム（奥多摩工業社製；ＴＰ−１２１）                  １０部
中性ロジンサイズ剤（日本ＰＭＣ社製；ＣＣ−１６７）            ０．４部
硫酸アルミニウム                                              １．４部
蛍光増白剤（日本曹達社製；ケイコールＢＵＬ）                ０．０２部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００４７】
上記配合の０．３％スラリーを抄幅１，３００ｍｍ、抄紙速度１５０ｍ/ｍｉ ｎ．で長網抄紙機により坪量７８．４ｇ/ｍ2、水分５．０％の原紙を抄造し、これをサイズプレス用の原紙とした。
【００４８】
次に、以下の方法に従って実施例および比較例のインクジェット記録用紙を作製した。
【００４９】
実施例１
上記で作製した原紙２に、以下の配合でサイズプレスを行ない、固形分付着量３．０ｇ/ｍ2のインクジェット記録用紙を得、実施例１のインクジェット記録用紙とした。なお、原紙２の灰分は８．９％であった。
＜サイズプレス液１配合＞
酸化澱粉（日本食品化工社製；ＭＳ３８００）                        ３部
カチオン性高分子定着剤（ハイモ社製；ＳＣ−６００Ｇ２）            ３部
蛍光増白剤（日本曹達社製；ケイコールＢＲＡＬ）                ０．５部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９３．３９３部
【００５０】
実施例２
実施例１で用いたサイズプレス液１配合をサイズプレス液２配合とした以外は同様にして実施例２のインクジェット記録用紙を作製した。
＜サイズプレス液２配合＞
酸化澱粉（日本食品化工社製；ＭＳ３８００）                        ３部
カチオン性高分子定着剤（ハイモ社製；ＳＣ−６００Ｇ２）            ３部
蛍光増白剤（日本曹達社製；ケイコールＢＲＡＬ）                １．０部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９２．８９３部
【００５１】
実施例３
実施例１で用いたサイズプレス液１配合をサイズプレス液３配合とした以外は同様にして実施例３のインクジェット記録用紙を作製した。
＜サイズプレス液３配合＞
酸化澱粉（日本食品化工社製；ＭＳ３８００）                        ３部
カチオン性高分子定着剤（ハイモ社製；ＳＣ−６００Ｇ２）            ３部
蛍光増白剤（日本曹達社製；ケイコールＢＲＡＬ）                １．５部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９２．３９３部
【００５２】
実施例４
実施例１で用いたサイズプレス液１配合をサイズプレス液４配合とした以外は同様にして実施例４のインクジェット記録用紙を作製した。
＜サイズプレス液４配合＞
酸化澱粉（日本食品化工社製；ＭＳ３８００）                        ３部
カチオン性高分子定着剤（ハイモ社製；ＳＣ−６００Ｇ２）            ３部
蛍光増白剤（日本曹達社製；ケイコールＢＲＡＬ）                ２．０部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９１．８９３部
【００５３】
実施例５
実施例１で用いた原紙２を原紙１とした以外は同様にして実施例５のインクジェット記録用紙を作製した。なお、原紙１の灰分は１７．３％であった。
【００５４】
実施例６
実施例１のサイズプレス液１配合をサイズプレス液５配合とした以外は同様にして実施例６のインクジェット記録用紙を作製した。
＜サイズプレス液５配合＞
酸化澱粉（日本食品化工社製；ＭＳ３８００）                        ３部
カチオン性高分子定着剤（ハイモ社製；ＳＣ−６００Ｇ２）      ０．７５部
蛍光増白剤（日本曹達社製；ケイコールＢＲＡＬ）              ０．２５部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９５．８９３部
【００５５】
実施例７
実施例４で用いた原紙２を原紙６とした以外は同様にして実施例７のインクジェット記録用紙を作製した。なお、原紙６の灰分は１７．５％であった。
【００５６】
実施例８
実施例１で用いた原紙２を原紙７とした以外は同様にして実施例８のインクジェット記録用紙を作製した。なお、原紙７の灰分は９．３％であった。
【００５７】
実施例９
実施例１のサイズプレス液１配合をサイズプレス液６配合とした以外は同様にして実施例９のインクジェット記録用紙を作製した。
＜サイズプレス液６配合＞
酸化澱粉（日本食品化工社製；ＭＳ３８００）                        ３部
カチオン性高分子定着剤（ハイモ社製；ＳＣ−６００Ｇ２）            ３部
蛍光増白剤（日本曹達社製；ケイコールＢＲＡＬ）                ０．５部
カチオン表面サイス゛剤(ＢＡＳＦ社製;バソプラスト 265D)            ０．１部
染料（住友化学工業社製；スミライトスプラブルー）          ０．００２部
染料（住友化学工業社製；スミライトスプラバイオレット）    ０．００３部
水                                                      ９３．３９５部
【００５８】
実施例１０
実施例１のサイズプレス液１配合をサイズプレス液７配合とした以外は同様にして実施例１０のインクジェット記録用紙を作製した。
＜サイズプレス液７配合＞
酸化澱粉（日本食品化工社製；ＭＳ３８００）                        ３部
カチオン性高分子定着剤（ハイモ社製；ＳＣ−６００Ｇ２）            ３部
蛍光増白剤（市販トリアゾール誘導体）                          １．０部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９２．８９３部
【００５９】
比較例１
上記で作製した原紙３に、サイズプレス液１配合でサイズプレスを行ない、固形分付着量３．０ｇ/ｍ2のインクジェット記録用紙を得、比較例１のインクジェット記録用紙１とした。なお、原紙３の灰分は５．９％であった。
【００６０】
比較例２
比較例１で用いた原紙３を原紙４とした以外は同様にして比較例２のインクジェット記録用紙を作製した。なお、原紙４の灰分は９．３％であった。
【００６１】
比較例３
比較例１で用いた原紙３を原紙５とした以外は同様にして比較例３のインクジェット記録用紙を作製した。なお、原紙５の灰分は１３．０％であった。
【００６２】
比較例４
実施例１で用いたサイズプレス液１配合をサイズプレス液８配合とした以外は同様にして比較例４のインクジェット記録用紙を作製した。
＜サイズプレス液８配合＞
酸化澱粉（日本食品化工社製；ＭＳ３８００）                    ３．５部
カチオン性高分子定着剤（ハイモ社製；ＳＣ−６００Ｇ２）            ３部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９３．３９３部
【００６３】
比較例５
比較例４で用いた原紙２を原紙１とした以外は同様にして比較例５のインクジェット記録用紙を作製した。
【００６４】
比較例６
上記で作製した原紙２に、以下の配合でサイズプレスを行ない、固形分付着量３．０ｇ/ｍ2のインクジェット記録用紙を得、比較例６のインクジェット記録用紙とした。
＜サイズプレス液９配合＞
酸化澱粉（日本食品化工社製；ＭＳ３８００）                        ６部
蛍光増白剤（日本曹達社製；ケイコールＢＲＡＬ）                ０．５部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９３．３９３部
【００６５】
比較例７
米国で市販されているヒューレットパッカード社の「Ｂｒｉｇｈｔ  Ｗｈｉｔｅ」を購入し、比較例７とした。
【００６６】
比較例８
日本国内で市販されているキヤノン社の電子写真・インクジェット共用紙である「ＰＢ用紙」を購入し、比較例８とした。
【００６７】
上記により作製した実施例１〜１０および比較例１〜８の記録用紙について、以下に記載する評価方法によって、用紙のＩＳＯ白色度、蛍光強度を測定した。この結果を表１に示す。
【００６８】
１）ＩＳＯ白色度
測定試料は２０℃、６５％ＲＨの環境下に２４時間調湿後、ＪＩＳ  Ｐ−８１４８に従ってキセノンフラッシュランプを光源に使用した日本電色工業株式会社製のＰＦ−１０を用いて、ＩＳＯ白色度を測定した。測定は１０枚の試験片を用いて行い、試験片の表面と裏面の平均値をＩＳＯ白色度とした。フルカラー印字において、際だつ白さが要求される場合にはＩＳＯ白色度で９５％以上であることが好ましい。
【００６９】
２）蛍光強度
測定試料は２０℃、６５％ＲＨの環境下に２４時間調湿後、ＪＩＳ  Ｐ−８１４８に従ってキセノンフラッシュランプを光源に使用した日本電色工業株式会社製のＰＦ−１０を用いて、ＵＶカットフィルターのある場合と無い場合についてＩＳＯ白色度を測定した。蛍光強度はＵＶカットフィルターを使用しないＩＳＯ白色度とＵＶカットフィルターを使用した場合のＩＳＯ白色度の差として表現される。測定は１０枚の試験片を用いて行い、試験片の表面と裏面の平均値を蛍光強度とした。日常生活の中で使用される用紙については、蛍光強度は７〜１５％であることが好ましい。
【００７０】
また、インクジェット適性については、以下に記載した評価方法によって評価を行った。この結果を表１に示す。
【００７１】
１）画像耐水性
文字および罫線をキヤノン社製インクジェットプリンターＢＪ−４２０Ｊで印字し、印字した部分に、蒸留水をＮｏ．１５の注射針で１滴滴下し、放置乾燥後、滲みの程度を目視で評価した。なお、評価基準としては、Ａ：特性が良好、Ｂ：実用上問題ない範囲で良好、Ｃ：実用上問題有り、Ｄ：特性が不良で示した。
【００７２】
２）印字濃度
キヤノン社製インクジェットプリンターＢＪ−４２０Ｊを用いて、ブラックのベタパターンを印字し、放置乾燥後、光学濃度をマクベス濃度計で測定した。なお、評価基準としては、実用上１．２以上の濃度が好ましい。
【００７３】
３）画像再現性
キヤノン社製インクジェットプリンターＢＪ−４２０Ｊで日本規格協会が発行しているＪＩＳ  Ｘ−９２０１に準拠した高精細ディジタル標準画像データのＮ１、並びにＮ４画像を印字し、放置乾燥後、印字サンプルと付属の印刷サンプルとの色相値の違いを評価した。なお、Ｎ１では女性の顔と手の平でのハイライト部の肌色の変化、およびグレーがかった背景での色バランスを、Ｎ４では金属食器とガラスにおける明部の調子と中性色の再現性を中心に評価を行った。評価基準としては、Ａ：特性が良好、Ｂ：実用上問題ない範囲で良好、Ｃ：実用上問題有り、Ｄ：特性が不良で示した。
【００７４】
【表１】
0004034461.tif 000002
【００７５】
上記の評価結果を考察すると、実施例１〜６で明らかなように、良好な印字濃度と画像再現性を得るには、ＩＳＯ白色度が９５％以上、蛍光強度も７％以上であることが必要なことが判る。また、実施例７からは、蛍光強度を１５％近くまで上げてきても、画像濃度や画像再現性については飽和状態になってしまうことも判る。実施例９ではサイズプレス配合の着色剤として顔料だけでなく染料も使えることが、また、蛍光増白剤も多種類使用できることが判る。比較例１〜５で明らかなようにＩＳＯ白色度と蛍光強度の特性がどちらか規格に満たないだけで画像再現性は悪化してしまうことも判る。さらに比較例６に示すように、カチオンの定着剤を塗工しない場合、耐水性が大きく悪化してしまう。
【００７６】
実施例１１〜１３および参考例１〜２
炭酸カルシウムを含有する原紙灰分による発明の特徴を明確にする目的で、以下の配合に従って、原紙８〜１２を作製した。
＜原紙配合８＞
原紙配合；ＬＢＫＰ（ろ水度；４５０ｍｌ、ｃ．ｓ．ｆ）                  １００部
炭酸カルシウム（奥多摩工業社製；ＴＰ−１２１）                          ２６部
中性ロジンサイズ剤（日本ＰＭＣ社製；ＣＣ−１６７）                    ０．４部
硫酸アルミニウム                                                      １．４部
両性澱粉（日本ＮＳＣ社製；Ｃａｔｏ３２１０）                              １部
染料（バサゾールバイオレット５７Ｌ；ＢＡＳＦ社製）            ０．０００９６部
歩留り向上剤（アライドコロイド社製；パーコール５７）              ０．０２５部
歩留り向上剤（アライドコロイド社製；オーガノゾーブＯ）                ０．１部
【００７７】
＜原紙配合９＞
原紙配合；ＬＢＫＰ（ろ水度；４５０ｍｌ、ｃ．ｓ．ｆ）          １００部
炭酸カルシウム（奥多摩工業社製；ＴＰ−１２１）                  ３２部
中性ロジンサイズ剤（日本ＰＭＣ社製；ＣＣ−１６７）            ０．４部
硫酸アルミニウム                                              １．４部
蛍光増白剤（日本曹達社製；ケイコールＢＵＬ）                ０．０２部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０３０部
歩留り向上剤（アライドコロイド社製；オーガノゾーブＯ）            ０．１５部
【００７８】
＜原紙配合１０＞
原紙配合；ＬＢＫＰ（ろ水度；４５０ｍｌ、ｃ．ｓ．ｆ）          １００部
炭酸カルシウム（奥多摩工業社製；ＴＰ−１２１）                  ２１部
中性ロジンサイズ剤（日本ＰＭＣ社製；ＣＣ−１６７）            ０．４部
硫酸アルミニウム                                              １．４部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００７９】
＜原紙配合１１＞
原紙配合；ＬＢＫＰ（ろ水度；４５０ｍｌ、ｃ．ｓ．ｆ）          １００部
炭酸カルシウム（奥多摩工業社製；ＴＰ−１２１）                  １１部
中性ロジンサイズ剤（日本ＰＭＣ社製；ＣＣ−１６７）            ０．４部
硫酸アルミニウム                                              １．４部
蛍光増白剤（日本曹達社製；ケイコールＢＵＬ）                ０．０２部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００８０】
＜原紙配合１２＞
原紙配合；ＬＢＫＰ（ろ水度；４５０ｍｌ、ｃ．ｓ．ｆ）          １００部
炭酸カルシウム（奥多摩工業社製；ＴＰ−１２１）                    ６部
中性ロジンサイズ剤（日本ＰＭＣ社製；ＣＣ−１６７）            ０．４部
硫酸アルミニウム                                              １．４部
蛍光増白剤（日本曹達社製；ケイコールＢＵＬ）                ０．０２部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００８１】
上記配合の０．３％スラリーを抄幅１，３００ｍｍ、抄紙速度１５０ｍ/ｍｉ ｎ．で長網抄紙機により坪量７８．４ｇ/ｍ2、水分５．０％の原紙を抄造し、これをサイズプレス用の原紙とした。
【００８２】
次に、以下の方法に従って実施例のインクジェット記録用紙を作製した。
【００８３】
実施例１１
上記で作製した原紙１１に、サイズプレス液１配合でサイズプレスを行ない、固形分付着量３．０ｇ/ｍ2のインクジェット記録用紙を得、実施例１１のインクジェット記録用紙とした。なお、原紙１１の灰分は８．９％であった。
【００８４】
実施例１２
実施例１１で用いた原紙１１を原紙１０とした以外は同様にして実施例１２のインクジェット記録用紙を作製した。なお、原紙１０の灰分は１７．２％であった。
【００８５】
実施例１３
実施例１１で用いた原紙１１を原紙８とした以外は同様にして実施例１３のインクジェット記録用紙を作製した。なお、原紙８の灰分は１９．７％であった。
【００８６】
参考例１
実施例１１で用いた原紙１１を原紙１２とした以外は同様にして参考例１のインクジェット記録用紙を作製した。なお、原紙１２の灰分は４．８％であった。
【００８７】
参考例２
実施例１１で用いた原紙１１を原紙９とした以外は同様にして参考例２のインクジェット記録用紙を作製した。なお、原紙９の灰分は２２．３％であった。
【００８８】
上記により作製した実施例１０〜１３および参考例１〜２の記録用紙について、用紙のＩＳＯ白色度、蛍光強度、並びにインクジェット適性は前述した評価方法により測定した。また、面強度については、以下の測定方法に従って測定を行った。この結果を表２に示す。
【００８９】
１）面強度
測定試料は２０℃、６５％ＲＨの環境下に２４時間調湿後、市販の１８ｍｍ幅セハン接着テープ（ニチバン社製、セロテープ）を３００ｇ／ｃｍの線圧で貼り付け、１ｃｍ／ｓｅｃ．の速度で剥離した際の、テープに付着した粉の量の程度でを判定した。評価基準としては、Ａ：テープにほとんど粉が付かず、面強度が強い、Ｂ：テープに僅かに粉が付着するが、実用上は問題ない、Ｃ：テープに粉が付着し、使用条件によっては問題がある、Ｄ：テープにかなり粉が付着し、実用上問題である、Ｅ：テープに多量の粉が付着し使用に耐えないで示した。
【００９０】
【表２】
0004034461.tif 000003
【００９１】
上記の評価結果を考察すると、実施例１１〜１３で明らかなように、填料として炭酸カルシウムの灰分が５〜２０％である原紙に、蛍光増白剤、染顔料、水溶性バインダーおよびカチオン性高分子定着剤を主成分とする塗工液を塗工し、かつ、塗工された紙のキセノンフラッシュランプを光源に使用してＪＩＳ  Ｐ−８１４８に規定される測定法により測定されたＩＳＯ白色度が９５％以上、および蛍光強度が７〜１５％であることを組み合わせることにより、画像濃度が高く、耐水性と画像再現性だけでなく、面強度にも優れたインクジュット用紙が得られることが判る。参考例２のように炭酸カルシウムの灰分量が２０％を越えると、耐水性、画像濃度並びに画像再現性は向上するが、面強度が大きく悪化してしまうことも明白である。さらに、参考例１のように炭酸カルシウムの灰分量が５％より低いと、面強度は維持されるものの、耐水性、画像濃度並びに画像再現性は低下してしまう。
【００９２】
実施例１４〜２０、参考例３〜５、および比較例９〜１０
組合せによる発明の特徴を明確にする目的で、以下の配合に従って、原紙１３〜１４を作製した。
【００９３】
＜原紙配合１３＞
原紙配合；ＬＢＫＰ（ろ水度；４５０ｍｌ、ｃ．ｓ．ｆ）          １００部
炭酸カルシウム（奥多摩工業社製；ＴＰ−１２１）                  １２部
中性ロジンサイズ剤（日本ＰＭＣ社製；ＣＣ−１６７）            ０．４部
硫酸アルミニウム                                              １．４部
蛍光増白剤（日本曹達社製；ケイコールＢＵＬ）                ０．０２部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００９４】
＜原紙配合１４＞
原紙配合；ＬＢＫＰ（ろ水度；４５０ｍｌ、ｃ．ｓ．ｆ）            ８０部
原紙配合；ＤＩＰ（ろ水度；４００ｍｌ、ｃ．ｓ．ｆ）              ２０部
炭酸カルシウム（奥多摩工業社製；ＴＰ−１２１）                  １２部
中性ロジンサイズ剤（日本ＰＭＣ社製；ＣＣ−１６７）            ０．４部
硫酸アルミニウム                                              １．４部
蛍光増白剤（日本曹達社製；ケイコールＢＵＬ）                ０．０２部
両性澱粉（日本ＮＳＣ社製；Ｃａｔｏ３２１０）                  １．０部
染料（バサゾールバイオレット５７Ｌ；ＢＡＳＦ社製）            ０．０００９６部
歩留り向上剤（アライドコロイド社製；パーコール５７）            ０．０２５部
歩留り向上剤（アライドコロイド社製；オーガノゾーブＯ）              ０．１部
【００９５】
上記配合の０．３％スラリーを抄幅１，３００ｍｍ、抄紙速度１５０ｍ／ｍｉｎ．で長網抄紙機により坪量７８．４ｇ/ｍ2、水分５．０％の原紙を抄造し、これをサイズプレス用の原紙とした。
【００９６】
次に、以下の方法に従って実施例および比較例のインクジェット記録用紙を作製した。
【００９７】
実施例１４
上記で作製した原紙１３に、サイズプレス液１配合でサイズプレスを行ない、固形分付着量３．０ｇ／ｍ2のインクジェット記録用紙を得、実施例１４のインクジェット記録用紙とした。この時の原紙１３の灰分は１０．７％であった。
【００９８】
実施例１５
実施例１４のサイズプレス液１配合をサイズプレス液２配合とした以外は同様にして実施例１５のインクジェット記録用紙を作製した。
【００９９】
実施例１６
実施例１４のサイズプレス液１配合をサイズプレス液３配合とした以外は同様にして実施例１６のインクジェット記録用紙を作製した。
【０１００】
実施例１７
実施例１４のサイズプレス液１配合をサイズプレス液４配合とした以外は同様にして実施例１７のインクジェット記録用紙を作製した。
【０１０１】
実施例１８
上記で作製した原紙１４に、サイズプレス液１配合でサイズプレスを行ない、固形分付着量３．０ｇ／ｍ2のインクジェット記録用紙を得、実施例１８のインクジェット記録用紙とした。この時の原紙１４の灰分は１０．９％であった。
【０１０２】
参考例３
実施例１４のサイズプレス液１配合をサイズプレス液１０配合とした以外は同様にして参考例３のインクジェット記録用紙を作製した。
＜サイズプレス液１０配合＞
酸化澱粉（日本食品化工社製；ＭＳ３８００）                                ５部
カチオン性高分子定着剤（ハイモ社製；ＳＣ−６００Ｇ２）              ０．７１部
蛍光増白剤（日本曹達社製；ケイコールＢＲＡＬ）                        ０．５部
カチオン表面サイズ剤（ＢＡＳＦ社製；バソプラスト  ２６５Ｄ）          ０．１部
着色顔料（大日精化工業社製；ＴＢ５３６ブルー）                    ０．００４部
着色顔料（大日精化工業社製；ＴＢ１５４８バイオレット）            ０．００３部
水                                                              ９３．６８３部
【０１０３】
参考例４
実施例１４のサイズプレス液１配合でカチオン性高分子定着剤をアクリルアミド−ジアリルアミン共重合物に変更したサイズプレス液１１配合とした以外は同様にして参考例４のインクジェット記録用紙を作製した。
＜サイズプレス液１１配合＞
酸化澱粉（日本食品化工社製；ＭＳ３８００）                                ３部
カチオン性高分子定着剤
（市販アクリルアミド−ジアリルアミン共重合物）                            ３部
蛍光増白剤（日本曹達社製；ケイコールＢＲＡＬ）                        ０．５部
カチオン表面サイズ剤（ＢＡＳＦ社製；バソプラスト  ２６５Ｄ）          ０．１部
着色顔料（大日精化工業社製；ＴＢ５３６ブルー）                    ０．００４部
着色顔料（大日精化工業社製；ＴＢ１５４８バイオレット）            ０．００３部
水                                                              ９３．３９３部
【０１０４】
参考例５
実施例１４のサイズプレス液１配合でカチオン性高分子定着剤をジメチルアミン−エピクロルヒドリン重縮合物に変更したサイズプレス液１２配合とした以外は同様にして参考例５のインクジェット記録用紙を作製した。
＜サイズプレス液１２配合＞
酸化澱粉（日本食品化工社製；ＭＳ３８００）                                ３部
カチオン性高分子定着剤
（市販ジメチルアミン−エピクロルヒドリン重縮合物）                        ３部
蛍光増白剤（日本曹達社製；ケイコールＢＲＡＬ）                        ０．５部
カチオン表面サイズ剤（ＢＡＳＦ社製；バソプラスト  ２６５Ｄ）          ０．１部
着色顔料（大日精化工業社製；ＴＢ５３６ブルー）                    ０．００４部
着色顔料（大日精化工業社製；ＴＢ１５４８バイオレット）            ０．００３部
水                                                              ９３．３９３部
【０１０５】
実施例１９
実施例１４のサイズプレス液１配合で蛍光増白剤をトリアゾール誘導体に変更したサイズプレス液１３配合とした以外は同様にして実施例１９のインクジェット記録用紙を作製した。
＜サイズプレス液１３配合＞
酸化澱粉（日本食品化工社製；ＭＳ３８００）                                ３部
カチオン性高分子定着剤（ハイモ社製；ＳＣ−６００Ｇ２）                    ３部
蛍光増白剤（市販トリアゾール誘導体）                                  １．５部
カチオン表面サイズ剤（ＢＡＳＦ社製；バソプラスト  ２６５Ｄ）          ０．１部
着色顔料（大日精化工業社製；ＴＢ５３６ブルー）                    ０．００４部
着色顔料（大日精化工業社製；ＴＢ１５４８バイオレット）            ０．００３部
水                                                              ９２．４９３部
【０１０６】
実施例２０
実施例１４のサイズプレス液１配合で蛍光増白剤をイミダゾール誘導体に変更したサイズプレス液１４配合とした以外は同様にして実施例２０のインクジェット記録用紙を作製した。
＜サイズプレス液１４配合＞
酸化澱粉（日本食品化工社製；ＭＳ３８００）                                ３部
カチオン性高分子定着剤（ハイモ社製；ＳＣ−６００Ｇ２）                    ３部
蛍光増白剤（市販イミダゾール誘導体）                                  １．０部
カチオン表面サイズ剤（ＢＡＳＦ社製；バソプラスト  ２６５Ｄ）          ０．１部
着色顔料（大日精化工業社製；ＴＢ５３６ブルー）                    ０．００４部
着色顔料（大日精化工業社製；ＴＢ１５４８バイオレット）            ０．００３部
水                                                              ９２．８９３部
【０１０７】
比較例９
実施例１６のサイズプレス液１配合をサイズプレス液１５配合とした以外は同様にして比較例９のインクジェット記録用紙を作製した。
＜サイズプレス液１５配合＞
酸化澱粉（日本食品化工社製；ＭＳ３８００）                        ３部
カチオン性高分子定着剤（ハイモ社製；ＳＣ−６００Ｇ２）            ３部
蛍光増白剤（日本曹達社製；ケイコールＢＲＡＬ）                ０．４部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９３．４９３部
【０１０８】
比較例１０
実施例１６のサイズプレス液１配合をサイズプレス液１６配合とした以外は同様にして比較例１０のインクジェット記録用紙を作製した。
＜サイズプレス液１６配合＞
カチオン性高分子定着剤（ハイモ社製；ＳＣ−６００Ｇ２）            ６部
蛍光増白剤（日本曹達社製；ケイコールＢＲＡＬ）                ０．９部
カチオン表面サイス゛剤(ＢＡＳＦ社製;バソプラスト 265D)            ０．１部
着色顔料（大日精化工業社製；ＴＢ５３６ブルー）            ０．００４部
着色顔料（大日精化工業社製；ＴＢ１５４８バイオレット）    ０．００３部
水                                                      ９２．９９３部
【０１０９】
上記により作製した実施例１４〜２０、参考例３〜５、および比較例９〜１０の記録用紙について、前述した評価方法に従って、用紙のＩＳＯ白色度、蛍光強度を測定した。この結果を表３に示す。
【０１１０】
また、インクジェット適性の画像再現性および面強度について、前述した評価方法に従って測定した。また、画像耐水性、並びに印字濃度については以下の測定方法に従って測定を行った。この結果を表４に示す。
【０１１１】
１）画像耐水性
文字および罫線をキヤノン社製インクジェットプリンターＢＪ−４２０Ｊで印字し、印字したブラックとマゼンタ部分に、蒸留水をNo.15の注射針で１滴滴下 し、放置乾燥後、滲みの程度を目視で評価した。なお、評価基準としては、Ａ：特性が良好、Ｂ：実用上問題ない範囲で良好、Ｃ：実用上問題有り、Ｄ：特性が不良で示した。
【０１１２】
２）印字濃度
キヤノン社製インクジェットプリンターＢＪ−４２０Ｊを用いて、フルカラー４色のベタパターンを印字し、放置乾燥後、ブラックとマゼンタの光学濃度をマクベス濃度計で測定した。なお、評価基準としては、実用上１．２以上の濃度が好ましい。
【０１１３】
【表３】
0004034461.tif 000004
【０１１４】
【表４】
0004034461.tif 000005
【０１１５】
上記の評価結果を考察すると、実施例１４〜１８で明らかなように、塗工液の蛍光増白剤がジアミノスチルベン−ジスルフォン酸誘導体（Ａ）であり、かつ、カチオン性高分子定着剤がポリビニールアルコール−カチオンモノマーグラフト重合物（Ｂ）であり、固形分塗工量の混合比Ａ：Ｂが１：６〜２：３の範囲にある条件ではＩＳＯ白色度、蛍光強度も高く、インクジェット適性においては画像濃度や耐水性に優れる。しかし、比較例９に見られるように、蛍光増白剤の濃度が低くて、上記範囲から外れると、ＩＳＯ白色度だけでなく蛍光強度も大きく低下する。この現象は比較例１０に見られるように、それぞれが高濃度の場合でも、逆に定着剤のカチオン基により蛍光増白剤が失活してしまうので同様の現象が発生してしまう。参考例３では逆にカチオン性高分子定着剤の濃度が低くて上記範囲を外れた場合であるが、この時は耐水性が悪化し始める。さらに、参考例４、５では蛍光増白剤の種類を変更しているが、この場合は画像濃度と耐水性のバランスが多少崩れる。実施例１９、２０ではカチオン性高分子定着剤の種類を変更しているが、ＩＳＯ白色度、蛍光強度が低下傾向となり、画像濃度も悪化し始める。これらの結果は、蛍光増白剤がジアミノスチルベン−ジスルフォン酸誘導体であり、かつ、カチオン性高分子定着剤がポリビニールアルコール−カチオンモノマーグラフト重合物の組合せで、さらに、固形分塗工量の混合比Ａ：Ｂを１：６〜２：３の範囲内にいれることにより、ＩＳＯ白色度、蛍光強度、並びにインクジェット適性に対して最も好ましいインクジェット用紙が得られることを明確に示している。
【０１１６】
【発明の効果】
本発明のインクジェット記録用紙は、木材パルプを主原料とし、填料として炭酸カルシウムを用いて抄紙された中性原紙に、蛍光増白剤、染顔料、水溶性バインダーおよびカチオン性高分子定着剤であるポリビニールアルコール−カチオンモノマーグラフト重合物を主成分とする塗工液を塗工したインクジェット記録用紙であって、該原紙が灰化処理を５００℃、４時間とした以外はＪＩＳ  Ｐ−８１２６に準じた原紙灰分が５〜２０％、蛍光増白剤（Ａ）とカチオン性高分子定着剤（Ｂ）の固形分塗工量の混合比Ａ：Ｂが１：６〜２：３の範囲にあり、かつ、塗工された紙のキセノンフラッシュランプを光源に使用してＪＩＳ  Ｐ−８１４８に規定される測定法により測定されたＩＳＯ白色度が９５％以上、および蛍光強度が７〜１５％であることを特徴とすることにより、用紙のＩＳＯ白色度が高められ、普通紙タイプのインクジェット記録用紙でりながら、記録した画像の画像濃度、色再現性に優れ、さらに印字部の耐水性があり、面強度の高いインクジェット記録用紙を提供することができる。
【０１１８】
第２の発明では、蛍光増白剤（Ａ）をジアミノスチルベン−ジスルフォン酸誘導体に特定することにより、ＩＳＯ白色度が高く、面強度が高いと共に、記録した画像の画像濃度、色再現性に優れ、さらに印字部の耐水性があるインクジェット記録用紙を提供することができる。